(57)【要約】【課題】結晶性熱可塑樹脂に加えて結晶性熱可塑樹脂以外の材料を含む場合であっても、結晶化度を容易にかつ精度よく算出することが可能な結晶化度測定装置、樹脂含有材料製造装置、結晶化度測定方法及び樹脂含有材料製造方法を提供すること。【解決手段】結晶化度測定装置１０は、ラマン分光部１１と、解析部１３と、を有する。ラマン分光部１１は、結晶性熱可塑樹脂を含む樹脂含有材料１のラマンスペクトルを取得する。解析部１３は、ラマンスペクトルのうち、６００ｃｍ−１未満の領域にあるスペクトルである低波数スペクトルの強度に基づいて、結晶性熱可塑樹脂の結晶化度を算出する。【選択図】図１
2020051978.tif 000002
【特許請求の範囲】
【請求項１】
結晶性熱可塑樹脂を含む樹脂含有材料のラマンスペクトルを取得するラマン分光部と、
前記ラマンスペクトルのうち、６００ｃｍ−１未満の領域にあるスペクトルである低波数スペクトルの強度に基づいて、前記結晶性熱可塑樹脂の結晶化度を算出する解析部と、
を有することを特徴とする結晶化度測定装置。
【請求項２】
前記解析部は、２つの前記低波数スペクトルの強度の比に基づいて、前記結晶性熱可塑樹脂の結晶化度を算出することを特徴とする請求項１に記載の結晶化度測定装置。
【請求項３】
結晶性熱可塑樹脂を含む樹脂含有材料を供給する材料供給部と、
前記材料供給部の下流側に設けられ、前記材料供給部から供給された前記樹脂含有材料を加圧する加圧部と、
前記加圧部によって加圧された前記樹脂含有材料を加熱する加熱部と、
前記加圧部及び前記加熱部の下流側に設けられ、前記加圧部及び前記加熱部によって加圧及び加熱処理が施された前記樹脂含有材料に含まれる前記結晶性熱可塑樹脂の結晶化度を測定する請求項１または請求項２に記載の結晶化度測定装置と、
前記結晶化度測定装置の下流側に設けられ、前記結晶化度測定装置によって測定された前記結晶化度に応じて、前記結晶性熱可塑樹脂を含む樹脂含有材料に対して再加熱処理を施す再加熱部と、
を有することを特徴とする樹脂含有材料製造装置。
【請求項４】
結晶性熱可塑樹脂を含む樹脂含有材料を加圧する加圧面を有する加圧部と、
前記加圧部によって加圧された前記樹脂含有材料を加熱する加熱部と、
前記加圧部及び前記加熱部によって加圧及び加熱処理が施された前記樹脂含有材料に含まれる前記結晶性熱可塑樹脂の結晶化度を測定する請求項１または請求項２に記載の結晶化度測定装置と、
前記結晶化度測定装置と前記加圧面との間を導光する導光部と、
を有し、
前記導光部は、前記結晶化度測定装置の前記ラマン分光部から供給される照射光を前記結晶化度測定装置から前記加圧面に向かって導光し、前記照射光に応じて前記樹脂含有材料に含まれる前記結晶性熱可塑樹脂から発光されるラマン散乱光を前記加圧面から前記結晶化度測定装置に向かって導光し、
前記加熱部は、前記結晶化度測定装置によって測定された前記結晶化度に応じて、加熱を調整することを特徴とする樹脂含有材料製造装置。
【請求項５】
結晶性熱可塑樹脂を含む樹脂含有材料を密封状態で加圧しながら加熱する密封加圧加熱装置と、
前記密封加圧加熱装置によって密封加圧加熱処理が施された前記樹脂含有材料に含まれる前記結晶性熱可塑樹脂の結晶化度を測定する請求項１または請求項２に記載の結晶化度測定装置と、
前記結晶化度測定装置と前記密封加圧加熱装置の内部との間を導光する導光部と、
を有し、
前記導光部は、前記結晶化度測定装置の前記ラマン分光部から供給される照射光を前記結晶化度測定装置から前記密封加圧加熱装置の内部に向かって導光し、前記照射光に応じて前記樹脂含有材料に含まれる前記結晶性熱可塑樹脂から発光されるラマン散乱光を前記密封加圧加熱装置の内部から前記結晶化度測定装置に向かって導光し、
前記密封加圧加熱装置は、前記結晶化度測定装置によって測定された前記結晶化度に応じて、加熱を調整することを特徴とする樹脂含有材料製造装置。
【請求項６】
結晶性熱可塑樹脂を含む樹脂含有材料のラマンスペクトルを取得するラマン分光ステップと、
前記ラマン分光ステップで取得した前記ラマンスペクトルのうち、６００ｃｍ−１未満の領域にあるスペクトルである低波数スペクトルの強度に基づいて、前記結晶性熱可塑樹脂の結晶化度を算出する結晶化度算出ステップと、
を有することを特徴とする結晶化度測定方法。
【請求項７】
前記結晶化度算出ステップでは、２つの前記低波数スペクトルの強度の比に基づいて、前記結晶性熱可塑樹脂の結晶化度を算出することを特徴とする請求項６に記載の結晶化度測定方法。
【請求項８】
結晶性熱可塑樹脂を含む樹脂含有材料を供給する材料供給ステップと、
前記材料供給ステップで供給された前記樹脂含有材料を加圧しながら加熱する加圧加熱ステップと、
前記加圧加熱ステップで加圧及び加熱処理を施した前記樹脂含有材料に含まれる前記結晶性熱可塑樹脂の結晶化度を、請求項６または請求項７に記載の結晶化度測定方法に基づいて測定する結晶化度測定ステップと、
前記結晶化度測定ステップで測定した前記結晶化度に基づいて、前記結晶性熱可塑樹脂を含む樹脂含有材料に対して再加熱処理を施すか否かを判定する再加熱処理判定ステップと、
前記再加熱処理判定ステップで前記再加熱処理を施す旨の判定をした場合、前記結晶性熱可塑樹脂を含む樹脂含有材料に対して再加熱処理を施す再加熱ステップと、
を有することを特徴とする樹脂含有材料製造方法。
【請求項９】
結晶性熱可塑樹脂を含む樹脂含有材料を加圧しながら加熱する加圧加熱処理を開始する加圧加熱開始ステップと、
前記加圧加熱開始ステップを経て、前記加圧加熱処理を施している前記樹脂含有材料に含まれる前記結晶性熱可塑樹脂の結晶化度を、請求項６または請求項７に記載の結晶化度測定方法に基づいて測定する結晶化度測定ステップと、
前記結晶化度測定ステップで測定した前記結晶化度に基づいて、前記加圧加熱処理を調整する加圧加熱調整ステップと、
を有することを特徴とする樹脂含有材料製造方法。
【発明の詳細な説明】
【技術分野】
【０００１】
本発明は、結晶化度測定装置、樹脂含有材料製造装置、結晶化度測定方法及び樹脂含有材料製造方法に関する。
【背景技術】
【０００２】
結晶性熱可塑樹脂は、その成形条件によってその結晶化度が変化するため、これに伴い、樹脂含有材料の品質が変化することが知られている。結晶性熱可塑性樹脂の結晶度を測定する方法としては、フーリエ変換型赤外線分光光度計を用いて、透過法により結晶性熱可塑樹脂の赤外吸収スペクトルを測定し、この赤外吸収スペクトルのうち、波数領域が４５００ｃｍ−１〜２０００ｃｍ−１の範囲における赤外吸収スペクトルの測定値に基づいて結晶性熱可塑樹脂の肉厚部位の結晶化度を算出する方法が知られている（特許文献１参照）。
【先行技術文献】
【特許文献】
【０００３】
【特許文献１】特開２０１５−００４６６５号公報
【発明の概要】
【発明が解決しようとする課題】
【０００４】
特許文献１の方法は、一般的に分子解析で用いられる波数領域が６５０ｃｍ−１〜４０００ｃｍ−１の範囲のうち、波数領域が４５００ｃｍ−１〜２０００ｃｍ−１の範囲という高波数領域における赤外吸収スペクトルの形状に影響を与える因子である肉厚や結晶化度などを高度に制御した基準試料を用いることで、結晶性熱可塑樹脂の肉厚部位の結晶化度を算出するものである。このため、特許文献１の方法では、例えば、結晶性熱可塑樹脂に加えて結晶性熱可塑樹脂以外の材料、例えば、熱硬化性樹脂、結晶性を有さない熱可塑性樹脂、及び、炭素繊維に例示される強化繊維等を含む場合、この波数領域が４５００ｃｍ−１〜２０００ｃｍ−１の範囲における赤外吸収スペクトルを、結晶化度を算出可能に十分な精度で取得することが困難であるという問題があった。
【０００５】
また、結晶化度を測定する方法としては、示差走査熱量計（Differential  Scanning  Calorimetry、ＤＳＣ）を用いる熱融解法、Ｘ線回折（X-Ray  Diffraction、ＸＲＤ）を用いるＸ線法が知られている。しかしながら、熱融解法は樹脂片を溶かしてその融解熱を測定することで結晶化度を測定する方法であるので、非破壊検査ではないため、品質保証のための全数検査に用いることができず、製造現場での使用にはあまり適さない。また、Ｘ線法は、装置全体を放射線防護する設備が必要になるため、製造現場での使用には適さない。すなわち、熱融解法及びＸ線法は、いずれも、結晶性熱可塑樹脂の結晶化度を容易に測定することが困難であるという問題があった。
【０００６】
本発明は、上記に鑑みてなされたものであって、結晶性熱可塑樹脂に加えて結晶性熱可塑樹脂以外の材料を含む場合であっても、結晶化度を容易にかつ精度よく算出することが可能な結晶化度測定装置、樹脂含有材料製造装置、結晶化度測定方法及び樹脂含有材料製造方法を提供することを目的とする。
【課題を解決するための手段】
【０００７】
上述した課題を解決し、目的を達成するために、結晶化度測定装置は、結晶性熱可塑樹脂を含む樹脂含有材料のラマンスペクトルを取得するラマン分光部と、前記ラマンスペクトルのうち、６００ｃｍ−１未満の領域にあるスペクトルである低波数スペクトルの強度に基づいて、前記結晶性熱可塑樹脂の結晶化度を算出する解析部と、を有することを特徴とする。
【０００８】
この構成によれば、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。
【０００９】
この構成において、前記解析部は、２つの前記低波数スペクトルの強度の比に基づいて、前記結晶性熱可塑樹脂の結晶化度を算出することが好ましい。この構成によれば、基準試料を準備することなく、結晶化度を算出するためのパラメータを単位化できるので、結晶化度をより容易にかつより精度よく算出することができる。
【００１０】
また、上述した課題を解決し、目的を達成するために、樹脂含有材料製造装置は、結晶性熱可塑樹脂を含む樹脂含有材料を供給する材料供給部と、前記材料供給部の下流側に設けられ、前記材料供給部から供給された前記樹脂含有材料を加圧する加圧部と、前記加圧部によって加圧された前記樹脂含有材料を加熱する加熱部と、前記加圧部及び前記加熱部の下流側に設けられ、前記加圧部及び前記加熱部によって加圧及び加熱処理が施された前記樹脂含有材料に含まれる前記結晶性熱可塑樹脂の結晶化度を測定する上記した結晶化度測定装置と、前記結晶化度測定装置の下流側に設けられ、前記結晶化度測定装置によって測定された前記結晶化度に応じて、前記結晶性熱可塑樹脂を含む樹脂含有材料に対して再加熱処理を施す再加熱部と、を有することを特徴とする。
【００１１】
この構成によれば、上記した結晶化度測定装置を有するため、当然に、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、測定した結晶化度に応じて再加熱処理を施す再加熱部を有するので、１回の一連の製造工程で、所望の結晶化度の結晶性熱可塑樹脂を含む樹脂含有材料を得ることができる。
【００１２】
もしくは、上述した課題を解決し、目的を達成するために、樹脂含有材料製造装置は、結晶性熱可塑樹脂を含む樹脂含有材料を加圧する加圧面を有する加圧部と、前記加圧部によって加圧された前記樹脂含有材料を加熱する加熱部と、前記加圧部及び前記加熱部によって加圧及び加熱処理が施された前記樹脂含有材料に含まれる前記結晶性熱可塑樹脂の結晶化度を測定する上記した結晶化度測定装置と、前記結晶化度測定装置と前記加圧面との間を導光する導光部と、を有し、前記導光部は、前記結晶化度測定装置の前記ラマン分光部から供給される照射光を前記結晶化度測定装置から前記加圧面に向かって導光し、前記照射光に応じて前記樹脂含有材料に含まれる前記結晶性熱可塑樹脂から発光されるラマン散乱光を前記加圧面から前記結晶化度測定装置に向かって導光し、前記加熱部は、前記結晶化度測定装置によって測定された前記結晶化度に応じて、加熱を調整することを特徴とする。
【００１３】
この構成によれば、上記した結晶化度測定装置を有するため、当然に、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、導光部を有するので、加圧加熱ヘッドに例示される加圧部及び加熱部で加圧及び加熱処理中の樹脂含有材料に対して、この導光部を介してラマン分光部によるラマン分光処理をすることができるため、結晶化度を加圧中にリアルタイムで算出することができる。また、このため、測定した結晶化度に応じて加圧及び加熱処理中に加熱を調整することができるので、１回の一連の製造工程で、所望の結晶化度の結晶性熱可塑樹脂を含む樹脂含有材料を得ることができる。
【００１４】
もしくは、上述した課題を解決し、目的を達成するために、樹脂含有材料製造装置は、結晶性熱可塑樹脂を含む樹脂含有材料を密封状態で加圧しながら加熱する密封加圧加熱装置と、前記密封加圧加熱装置によって密封加圧加熱処理が施された前記樹脂含有材料に含まれる前記結晶性熱可塑樹脂の結晶化度を測定する上記した結晶化度測定装置と、前記結晶化度測定装置と前記密封加圧加熱装置の内部との間を導光する導光部と、を有し、前記導光部は、前記結晶化度測定装置の前記ラマン分光部から供給される照射光を前記結晶化度測定装置から前記密封加圧加熱装置の内部に向かって導光し、前記照射光に応じて前記樹脂含有材料に含まれる前記結晶性熱可塑樹脂から発光されるラマン散乱光を前記密封加圧加熱装置の内部から前記結晶化度測定装置に向かって導光し、前記密封加圧加熱装置は、前記結晶化度測定装置によって測定された前記結晶化度に応じて、加熱を調整することを特徴とする。
【００１５】
この構成によれば、上記した結晶化度測定装置を有するため、当然に、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、導光部を有するので、オートクレーブ装置に例示される密封加圧加熱装置での密封状態における加圧及び加熱処理中の樹脂含有材料に対して、この導光部を介してラマン分光部によるラマン分光処理をすることができるため、結晶化度を加圧中にリアルタイムで算出することができる。また、このため、測定した結晶化度に応じて密封状態における加圧及び加熱処理中に加熱を調整することができるので、１回の一連の製造工程で、所望の結晶化度の結晶性熱可塑樹脂を含む樹脂含有材料を得ることができる。
【００１６】
また、上述した課題を解決し、目的を達成するために、結晶化度測定方法は、結晶性熱可塑樹脂を含む樹脂含有材料のラマンスペクトルを取得するラマン分光ステップと、前記ラマン分光ステップで取得した前記ラマンスペクトルのうち、６００ｃｍ−１未満の領域にあるスペクトルである低波数スペクトルの強度に基づいて、前記結晶性熱可塑樹脂の結晶化度を算出する結晶化度算出ステップと、を有することを特徴とする。この構成によれば、対応する上記した結晶化度測定装置と同様に、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。
【００１７】
この構成において、前記結晶化度算出ステップでは、２つの前記低波数スペクトルの強度の比に基づいて、前記結晶性熱可塑樹脂の結晶化度を算出することが好ましい。この構成によれば、対応する上記した結晶化度測定装置と同様に、基準試料を準備することなく、結晶化度を算出するためのパラメータを単位化できるので、結晶化度をより容易にかつより精度よく算出することができる。
【００１８】
また、上述した課題を解決し、目的を達成するために、樹脂含有材料製造方法は、結晶性熱可塑樹脂を含む樹脂含有材料を供給する材料供給ステップと、前記材料供給ステップで供給された前記樹脂含有材料を加圧しながら加熱する加圧加熱ステップと、前記加圧加熱ステップで加圧及び加熱処理を施した前記樹脂含有材料に含まれる前記結晶性熱可塑樹脂の結晶化度を、上記した結晶化度測定方法に基づいて測定する結晶化度測定ステップと、前記結晶化度測定ステップで測定した前記結晶化度に基づいて、前記結晶性熱可塑樹脂を含む樹脂含有材料に対して再加熱処理を施すか否かを判定する再加熱処理判定ステップと、前記再加熱処理判定ステップで前記再加熱処理を施す旨の判定をした場合、前記結晶性熱可塑樹脂を含む樹脂含有材料に対して再加熱処理を施す再加熱ステップと、を有することを特徴とする。この構成によれば、対応する上記した樹脂含有材料製造装置と同様に、上記した結晶化度測定方法を有するため、当然に、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、測定した結晶化度に応じて再加熱処理を施すので、１回の一連の製造工程で、所望の結晶化度の結晶性熱可塑樹脂を含む樹脂含有材料を得ることができる。
【００１９】
また、上述した課題を解決し、目的を達成するために、樹脂含有材料製造方法は、結晶性熱可塑樹脂を含む樹脂含有材料を加圧しながら加熱する加圧加熱処理を開始する加圧加熱開始ステップと、前記加圧加熱開始ステップを経て、前記加圧加熱処理を施している前記樹脂含有材料に含まれる前記結晶性熱可塑樹脂の結晶化度を、上記した結晶化度測定方法に基づいて測定する結晶化度測定ステップと、前記結晶化度測定ステップで測定した前記結晶化度に基づいて、前記加圧加熱処理を調整する加圧加熱調整ステップと、を有することを特徴とする。この構成によれば、対応する上記した樹脂含有材料製造装置と同様に、上記した結晶化度測定方法を有するため、当然に、ラマン分光法を用いて、樹脂含有材料の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、加圧及び加熱処理中の樹脂含有材料に対して、ラマン分光処理をして結晶化度を加圧中にリアルタイムで算出し、測定した結晶化度に応じて加圧及び加熱処理中に加熱を調整するので、１回の一連の製造工程で、所望の結晶化度の結晶性熱可塑樹脂を含む樹脂含有材料を得ることができる。
【図面の簡単な説明】
【００２０】
【図１】図１は、本発明の第１の実施形態に係る、結晶化度測定装置を含む樹脂含有材料製造装置を示す図である。
【図２】図２は、本発明の第１の実施形態に係る、結晶化度測定方法を含む樹脂含有材料製造方法のフローチャートである。
【図３】図３は、図２の結晶化度測定方法に用いるパラメータを説明するグラフである。
【図４】図４は、本発明の第２の実施形態に係る、結晶化度測定装置を含む樹脂含有材料製造装置を示す図である。
【図５】図５は、本発明の第２の実施形態に係る、結晶化度測定方法を含む樹脂含有材料製造方法のフローチャートである。
【図６】図６は、本発明の第３の実施形態に係る、結晶化度測定装置を含む樹脂含有材料製造装置を示す図である。
【発明を実施するための形態】
【００２１】
以下に、本発明に係る実施形態を図面に基づいて詳細に説明する。なお、この実施形態によりこの発明が限定されるものではない。また、実施形態における構成要素には、当業者が置換可能かつ容易なもの、あるいは実質的に同一のものが含まれる。さらに、以下に記載した構成要素は適宜組み合わせることが可能である。
【００２２】
［第１の実施形態］
図１は、本発明の第１の実施形態に係る結晶化度測定装置１０を含む樹脂含有材料製造装置２０を示す図である。図１に示す結晶化度測定装置１０は、水平テーブル１５の上を搬送される結晶性熱可塑樹脂を含む樹脂含有材料１の結晶化度を測定する。図１に示す樹脂含有材料製造装置２０は、樹脂含有材料１を製造する装置であり、樹脂含有材料１の製造の途中で、結晶化度測定装置１０を用いて樹脂含有材料１に含まれる結晶性熱可塑樹脂の結晶化度を測定するものである。ここで、結晶性熱可塑樹脂の結晶化度とは、結晶性熱可塑樹脂において、結晶化されている質量の、結晶化されている質量と結晶化されていない質量との合計に対する割合のことであり、例えば百分率で表される。
【００２３】
樹脂含有材料１は、結晶性熱可塑樹脂を含む。結晶性熱可塑樹脂は、結晶性と熱可塑性とを有する樹脂であり、ポリアミド樹脂、ポリプロピレン樹脂、ポリエーテルエーテルケトン（ＰＥＥＫ）、ポリエーテルケトンケトン（ＰＥＫＫ）、及びポリフェニレンサルファイド（ＰＰＳ）等が例示される。樹脂含有材料１は、結晶性熱可塑樹脂以外の材料を含んでいても良い。樹脂含有材料１に含まれていても良い結晶性熱可塑樹脂以外の材料は、非晶性熱可塑性樹脂、熱硬化性樹脂、及び、強化繊維が例示される。
【００２４】
樹脂含有材料１に含まれていても良い非晶性熱可塑性樹脂は、ＡＢＳ（Acrylonitrile  Butadiene  Styrene）樹脂等が例示される。樹脂含有材料１に含まれていても良い熱硬化性樹脂は、エポキシ系樹脂、ポリエステル樹脂及びビニルエステル樹脂等が例示される。樹脂含有材料１に含まれていても良い強化繊維は、５μｍ以上７μｍ以下の範囲内の基本繊維を数１００本から数１００００本程度束ねた炭素繊維、金属繊維、ガラス繊維及びプラスチック繊維等が例示される。樹脂含有材料１は、強化繊維を含む場合、繊維強化型の複合材料となる。樹脂含有材料１は、複合材料である場合、強化繊維に結晶性熱可塑樹脂を含む樹脂を含浸させたものであってもよいし、強化繊維と結晶性熱可塑樹脂を含む樹脂繊維との混紡であるコミングル材であってもよい。樹脂含有材料１は、コミングル材である場合、強化繊維と結晶性熱可塑樹脂を含む樹脂繊維とをニット状に織り込んだコミングルニット材も含む。
【００２５】
結晶化度測定装置１０は、図１に示すように、ラマン分光部１１と、制御部１２と、を有する。ラマン分光部１１は、結晶性熱可塑樹脂を含む樹脂含有材料１のラマンスペクトルを取得するものであり、水平テーブル１５の上の樹脂含有材料１の搬送路に対向して設けられている。ラマン分光部１１は、詳細には、図示しない励起光源、試料照射部、分光器及び散乱光検出器で構成されている。ラマン分光部１１の励起光源は、ラマン散乱の断面積が小さいためにその散乱光が比較的弱いことから、所定の単波長の励起光を発生させるレーザ等が好適に用いられる。ラマン分光部１１の試料照射部は、励起光源で発生させた励起光をラマン分光部１１の外側に向けて照射光として照射するための光学系である。ラマン分光部１１の分光器は、照射光に応じて樹脂含有材料１に含まれる結晶性熱可塑樹脂から発光されるラマン散乱光を分光してラマンスペクトルを取得するものであり、回折格子を組み込んだポリクロメータ等が好適に用いられる。ラマン分光部１１の検出器は、ラマン散乱光を分光器で分光して得られたラマンスペクトルを検出して電子情報として取り込むものであり、光電子増倍管及びＣＣＤ（Charge  Coupled  Device）検出器等が好適に用いられる。
【００２６】
制御部１２は、ラマン分光部１１の各部、及び、後述する樹脂含有材料製造装置２０の各部である材料供給部２１、加圧部２２、加熱部２３並びに再加熱部２４を一括して制御する。また、制御部１２は、さらに、ラマン分光部１１が電子情報として取り込んだラマンスペクトルのうち、６００ｃｍ−１未満の領域にあるスペクトルである低波数スペクトルの強度に基づいて、結晶性熱可塑樹脂の結晶化度を算出する解析部１３を有する。
【００２７】
制御部１２は、入力部と、記憶部と、処理部と、を備える。制御部１２は、コンピュータが例示される。入力部は、例えば、外部接続される機器からの種々のデータの入力を受け付けるインターフェース、及びユーザからの入力を受け付けるインターフェースであるマウス、キーボード、表示装置等と一体化されたタッチパネルであり、入力を受け付けた情報等を記憶部または処理部に伝達する。記憶部は、例えばＲＡＭ（Random  Access  Memory）、ＲＯＭ（Read  Only  Memory）及びフラッシュメモリー等の記憶媒体または記憶装置を有し、処理部により処理されるソフトウェア・プログラムである結晶化度測定プログラム及び樹脂含有材料製造プログラム、並びに、及びこれらのソフトウェア・プログラムにより参照されるデータ等を記憶する。また、記憶部は、処理部が処理結果等を一時的に記憶する記憶領域としても機能する。処理部は、記憶部からソフトウェア・プログラム等を読み出して処理することで、ソフトウェア・プログラムの内容に応じた機能、具体的には、本発明の実施形態に係る結晶化度測定装置１０により本発明の実施形態に係る結晶化度測定方法を実施する機能、並びに、本発明の実施形態に係る樹脂含有材料製造装置２０により本発明の実施形態に係る樹脂含有材料製造方法を実施する機能を発揮する。処理部は、記憶部から読み出した情報、及び処理した情報等を、制御部１２に接続された表示装置等に表示させることができる。
【００２８】
解析部１３の機能は、演算処理装置がＲＯＭに記憶されている結晶化度測定プログラムをＲＡＭ上で実行することにより実現される。なお、解析部１３の機能の詳細な説明は、後述する結晶化度測定方法の説明の箇所で記載する。
【００２９】
樹脂含有材料製造装置２０は、図１に示すように、結晶化度測定装置１０と、材料供給部２１と、加圧部２２と、加熱部２３と、再加熱部２４と、を有する。材料供給部２１は、搬送方向に延びて形成された板状の樹脂含有材料１を、ロール状に巻き取られた樹脂含有材料１を巻き戻しながら、搬送路の下流へ向けて供給する。
【００３０】
加圧部２２は、水平テーブル１５の上の樹脂含有材料１の搬送路において、水平テーブル１５に対向して材料供給部２１の下流側に設けられ、材料供給部２１から供給された樹脂含有材料１を加圧する。加圧部２２は、水平方向に沿って延びる加圧面側を水平テーブル１５に対して押し付けることで、水平テーブル１５と加圧部２２との間に位置する樹脂含有材料１を鉛直方向に沿って加圧する加圧ヘッドが例示される。
【００３１】
加熱部２３は、加圧部２２の付近に水平テーブル１５に対向して設けられ、加圧部２２によって加圧された状態の樹脂含有材料１を加熱する。なお、第１の実施形態では、加熱部２３は加圧部２２の付近に設けられているが、本発明はこれに限定されず、加圧部２２に内蔵して設けられていても良い。
【００３２】
加熱部２３は、周知のいかなる加熱方式のものが用いられるが、加圧部２２または水平テーブル１５を透過して樹脂含有材料１に対して直接加熱作用を及ぼす加熱方式のものが好ましい。加熱部２３は、具体的には、赤外線加熱方式のものが挙げられる。また、加熱部２３は、樹脂含有材料１が炭素繊維及び金属繊維に例示される電気伝導性を有する強化繊維を含む場合、誘導磁場加熱方式のもの並びに誘導電場加熱方式のものが用いられることが好ましい。
【００３３】
加熱部２３は、加圧部２２に内蔵して設けられている場合、加圧部２２の加圧面側に、磁場が印加されて発熱する鉄粉、または、金属等の電磁場発熱体に例示される発熱体が設けられ、発熱体を介して樹脂含有材料１を加熱する方式のものが用いられても良い。ここで、金属等の電磁場発熱体は、金属等の電磁場発熱体における所定の方向に沿った電場が印加されることで、分子運動量が増加して、金属等の電磁場発熱体の内部に発熱が誘起される。また、金属等の電磁場発熱体は、金属等の電磁場発熱体における所定の方向に直交する方向に沿った磁場が印加されることで、内部に電流が発生し、金属等の電磁場発熱体自体の電気抵抗によって発熱する。同様に、金属等の電磁場発熱体は、電磁波を吸収して、発熱する。金属等の電磁場発熱体は、例えば、溶液に分散して吹き付けることで塗布された金属等の電磁場発熱体のシートとして設けられる。
【００３４】
上記した結晶化度測定装置１０は、樹脂含有材料製造装置２０では、水平テーブル１５の上の樹脂含有材料１の搬送路において、加圧部２２及び加熱部２３の下流側に設けられており、加圧部２２及び加熱部２３によって加圧及び加熱処理が施された樹脂含有材料１に含まれる結晶性熱可塑樹脂の結晶化度を測定する。
【００３５】
再加熱部２４は、水平テーブル１５の上の樹脂含有材料１の搬送路において、結晶化度測定装置１０の下流側に設けられ、結晶化度測定装置１０によって測定された結晶化度に応じて、結晶性熱可塑樹脂を含む樹脂含有材料１に対して再加熱処理を施す。再加熱部２４は、具体的には、加熱部２３と同様の加熱方式のものが好適に用いられる。
【００３６】
図２は、本発明の第１の実施形態に係る、結晶化度測定方法を含む樹脂含有材料製造方法のフローチャートである。第１の実施形態に係る結晶化度測定方法及び樹脂含有材料製造方法について、図２を用いて説明する。第１の実施形態に係る結晶化度測定方法は、結晶化度測定装置１０によって実行され、第１の実施形態に係る樹脂含有材料製造方法は、樹脂含有材料製造装置２０によって実行される。第１の実施形態に係る結晶化度測定方法は、図２に示すように、ラマン分光ステップＳ１１と、結晶化度算出ステップＳ１２と、を有する。第１の実施形態に係る樹脂含有材料製造方法は、図２に示すように、材料供給ステップＳ２１と、加圧加熱ステップＳ２２と、ラマン分光ステップＳ１１及び結晶化度算出ステップＳ１２を含む結晶化度測定ステップＳ１０と、再加熱処理判定ステップＳ２３と、再加熱ステップＳ２４と、を有する。
【００３７】
材料供給ステップＳ２１は、材料供給部２１が、結晶性熱可塑樹脂を含む樹脂含有材料１を、水平テーブル１５の上の樹脂含有材料１の搬送路に供給するステップである。加圧加熱ステップＳ２２は、材料供給ステップＳ２１で供給された樹脂含有材料１を、加圧部２２が加圧しながら、加熱部２３が加熱するステップである。これにより、樹脂含有材料１が加圧及び加熱処理が施され、内部に包含していた種々のガスが脱気され、所望の形状に成形される。
【００３８】
結晶化度測定ステップＳ１０は、加圧加熱ステップＳ２２で加圧及び加熱処理を施した樹脂含有材料１に含まれる結晶性熱可塑樹脂の結晶化度を測定する。結晶化度測定ステップＳ１０において、ラマン分光ステップＳ１１は、結晶性熱可塑樹脂を含む樹脂含有材料１のラマンスペクトルを取得するステップである。ラマン分光ステップＳ１１では、具体的には、結晶化度測定装置１０において、励起光源が、結晶性熱可塑樹脂の励起光を発生させ、試料照射部が、この励起光を樹脂含有材料１に向けて照射し、分光器が、照射光に応じて樹脂含有材料１に含まれる結晶性熱可塑樹脂から発光されるラマン散乱光を分光してラマンスペクトルを取得し、検出器が、このラマンスペクトルを検出して電子情報として取り込む。
【００３９】
結晶化度算出ステップＳ１２は、ラマン分光ステップＳ１１で取得したラマンスペクトルのうち、６００ｃｍ−１未満の領域にあるスペクトルである低波数スペクトルの強度に基づいて、樹脂含有材料１に含まれる結晶性熱可塑樹脂の結晶化度を算出するステップである。
【００４０】
図３は、図２の結晶化度測定方法に用いるパラメータを説明するグラフである。図３に示すグラフは、横軸が第１パラメータ、縦軸が第２パラメータである。図３に示すグラフにおける第１パラメータは、所定の結晶性熱可塑樹脂の試料について、Ｘ線回折を用いて測定した結晶化度である。図３に示すグラフにおける第２パラメータは、Ｘ線回折を用いて結晶化度測定したものと同じ所定の結晶性熱可塑樹脂の試料について、１０６４ｎｍの励起光を用いて取得したラマンスペクトルにおける３４ｃｍ−１のスペクトルの強度の９７ｃｍ−１のスペクトルの強度に対する比である。この第１パラメータと第２パラメータとが、図３に示すように線形の関係にあることから、第２パラメータを用いて、Ｘ線回折を用いるのと同様精度で、ラマン分光法を用いて容易に結晶性熱可塑樹脂の結晶化度を測定することがわかる。
【００４１】
結晶化度算出ステップＳ１２では、解析部１３が、制御部１２の記憶部に記憶されたこの第１パラメータと第２パラメータとの相関関係を取得して用いて、ラマン分光ステップＳ１１でラマン分光部１１が電子情報として取り込んだラマンスペクトルのうち、６００ｃｍ−１未満の領域にあるスペクトルである低波数スペクトルの強度に基づいて、結晶性熱可塑樹脂の結晶化度を算出する。結晶化度算出ステップＳ１２では、解析部１３が、図３を用いて説明したように、２つの低周波スペクトルの強度の比に基づいて、結晶性熱可塑樹脂の結晶化度を算出することが好ましい。
【００４２】
再加熱処理判定ステップＳ２３は、制御部１２が、結晶化度測定ステップＳ１０で測定した結晶性熱可塑樹脂の結晶化度に基づいて、結晶性熱可塑樹脂を含む樹脂含有材料１に対して再加熱処理を施すか否かを判定するステップである。再加熱処理判定ステップＳ２３では、具体的には、制御部１２が、結晶化度測定ステップＳ１０で測定した結晶性熱可塑樹脂の結晶化度が所望の範囲内にある場合、結晶化度に依存する種々の物理的パラメータの品質保証が十分になされていると判断して、結晶性熱可塑樹脂を含む樹脂含有材料１に対して再加熱処理を施す必要がないと判断して、図２のフローチャートのＮｏに進む。再加熱処理判定ステップＳ２３では、一方、制御部１２が、結晶化度測定ステップＳ１０で測定した結晶性熱可塑樹脂の結晶化度が所望の範囲内から外れている場合、結晶化度に依存する種々の物理的パラメータの品質について改良の余地があると判断して、結晶性熱可塑樹脂を含む樹脂含有材料１に対して再加熱処理を施す必要があると判断して、図２のフローチャートのＹｅｓに進む。
【００４３】
再加熱ステップＳ２４は、再加熱処理判定ステップＳ２３で再加熱処理を施す旨の判定をした場合（再加熱処理判定ステップＳ２３でＹｅｓ）、結晶性熱可塑樹脂を含む樹脂含有材料１に対して再加熱処理を施す。また、再加熱ステップＳ２４は、再加熱処理判定ステップＳ２３で再加熱処理を施さない旨の判定をした場合（再加熱処理判定ステップＳ２３でＮｏ）、このステップを実行しない。
【００４４】
このように、加圧加熱ステップＳ２２で所望の結晶化度を有する結晶性熱可塑樹脂を含む樹脂含有材料１が得られた場合、再加熱ステップＳ２４を実行せずに、そのまま所望の結晶化度を有する結晶性熱可塑樹脂を含む樹脂含有材料１を得ることができる。また、加圧加熱ステップＳ２２で所望の結晶化度を有する結晶性熱可塑樹脂を含む樹脂含有材料１が得られなかった場合、再加熱ステップＳ２４を実行することで結晶化度を再調整して、所望の結晶化度を有する結晶性熱可塑樹脂を含む樹脂含有材料１を得ることができる。
【００４５】
第１の実施形態に係る結晶化度測定装置１０及び結晶化度測定方法は、以上のような構成を有するので、ラマン分光法を用いて、樹脂含有材料１の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、第１の実施形態に係る結晶化度測定装置１０及び結晶化度測定方法は、従来のように、熱融解法による破壊検査をする必要性もなくし、Ｘ線法のために放射線防護設備を設ける必要性もなくすものとなっている。第１の実施形態に係る結晶化度測定装置１０及び結晶化度測定方法は、発明者らの鋭意検討の結果、従来の一般的なラマン分光法では分子構造に起因する分子振動の情報を取得できない領域であるとして無視されることが当たり前であった６００ｃｍ−１未満の領域にあるスペクトル、好ましくは１００ｃｍ−１以上２００ｃｍ−１以下の領域にあるスペクトルに着目し、この領域のスペクトルを用いることで容易に結晶性熱可塑樹脂の結晶化度を測定することができることを初めて発見したことによって、その結果として種々の効果をもたらした発明である。
【００４６】
第１の実施形態に係る結晶化度測定装置１０及び結晶化度測定方法は、解析部１３が、２つの低波数スペクトルの強度の比に基づいて、結晶性熱可塑樹脂の結晶化度を算出している。このため、第１の実施形態に係る結晶化度測定装置１０及び結晶化度測定方法は、特許文献１のように基準試料を準備することなく、結晶化度を算出するためのパラメータを単位化できるので、結晶化度をより容易にかつより精度よく算出することができる。
【００４７】
第１の実施形態に係る樹脂含有材料製造装置２０及び樹脂含有材料製造方法は、上記した第１の実施形態に係る結晶化度測定装置１０及び結晶化度測定方法をそれぞれ有するため、当然に、ラマン分光法を用いて、樹脂含有材料１の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、第１の実施形態に係る樹脂含有材料製造装置２０及び樹脂含有材料製造方法は、測定した結晶化度に応じて再加熱処理を施す再加熱部２４を有するので、１回の一連の製造工程で、所望の結晶化度の結晶性熱可塑樹脂を含む樹脂含有材料１を得ることができる。
【００４８】
［第２の実施形態］
図４は、本発明の第２の実施形態に係る、結晶化度測定装置１０を含む樹脂含有材料製造装置３０を示す図である。第２の実施形態に係る樹脂含有材料製造装置３０は、第１の実施形態に係る樹脂含有材料製造装置２０と同様に、結晶化度測定装置１０を含む。第２の実施形態に係る樹脂含有材料製造装置３０は、第１の実施形態に係る樹脂含有材料製造装置２０と同様の構成に第１の実施形態と同一の符号群を用い、その詳細な説明を省略する。
【００４９】
樹脂含有材料製造装置３０は、図４に示すように、加圧部３１と、加熱部３２と、結晶化度測定装置１０と、導光部３３と、を有する。加圧部３１は、加熱部３２が内蔵されており、導光部３３が内部を貫通して設けられている点を除いて、加圧部２２と同様である。加熱部３２は、加圧部３１に内蔵されている点を除き、加熱部２３と同様である。第２の実施形態では、加圧部３１と加熱部３２とが、合わせて加圧加熱ヘッドを構成している。
【００５０】
第２の実施形態に係る結晶化度測定装置１０は、第１の実施形態に係る結晶化度測定装置１０において、制御部１２が、樹脂含有材料製造装置２０の各部である材料供給部２１、加圧部２２、加熱部２３並びに再加熱部２４を一括して制御することに代えて、樹脂含有材料製造装置３０の各部である加圧部３１及び加熱部３２を一括して制御する点で異なり、その他の構成については同様である。
【００５１】
導光部３３は、結晶化度測定装置１０と加圧部３１の加圧面との間に渡って設けられている。導光部３３は、結晶化度測定装置１０のラマン分光部１１から供給される照射光を、結晶化度測定装置１０から加圧部３１の加圧面に向かって導光し、加圧部３１の加圧面から対向する樹脂含有材料１に向けて照射するように設けられている。また、導光部３３は、この照射光に応じて樹脂含有材料１に含まれる結晶性熱可塑樹脂から発光されるラマン散乱光を、加圧部３１の加圧面から結晶化度測定装置１０のラマン分光部１１に向かって導光し、分光器及び検出器を経て、結晶化度測定装置１０のラマン分光部１１が、ラマン散乱光に基づくラマンスペクトルを検出して電子情報として取り込むことができるように設けられている。導光部３３は、結晶化度測定装置１０のラマン分光部１１から供給される照射光及びこの照射光に応じて樹脂含有材料１に含まれる結晶性熱可塑樹脂から発光されるラマン散乱光を導光することが可能な導光材料である光ファイバが用いられたものが例示される。
【００５２】
図５は、本発明の第２の実施形態に係る、結晶化度測定方法を含む樹脂含有材料製造方法のフローチャートである。第２の実施形態に係る結晶化度測定方法及び樹脂含有材料製造方法について、図５を用いて説明する。第２の実施形態に係る結晶化度測定方法は、第１の実施形態に係る結晶化度測定方法と同様に、結晶化度測定装置１０によって実行され、第２の実施形態に係る樹脂含有材料製造方法は、樹脂含有材料製造装置３０によって実行される。第２の実施形態に係る結晶化度測定方法は、第１の実施形態に係る結晶化度測定方法と同様なので、その詳細な説明を省略する。第２の実施形態に係る樹脂含有材料製造方法は、図５に示すように、材料供給ステップＳ３１と、加圧加熱開始ステップＳ３２と、第１の実施形態と同様の結晶化度測定ステップＳ１０と、加圧加熱調整ステップＳ３３と、加圧加熱終了判定ステップＳ３４と、を有する。
【００５３】
材料供給ステップＳ３１は、結晶性熱可塑樹脂を含む樹脂含有材料１を、水平テーブル１５と加圧部３１の加圧面との間に供給するステップである。材料供給ステップＳ３１は、第１の実施形態に係る材料供給ステップＳ２１と同様の方式を採用しても良いし、その他の方法で供給する方式を採用してもよい。
【００５４】
加圧加熱開始ステップＳ３２は、材料供給ステップＳ３１で供給された樹脂含有材料１を、加圧部３１が加圧を開始するとともに、加熱部３２が加熱を開始するステップである。これにより、樹脂含有材料１に対して加圧加熱処理を施すことが開始される。結晶化度測定ステップＳ１０は、第２の実施形態では、解析部１３が、加圧加熱開始ステップＳ３２を経て加圧加熱処理を施している樹脂含有材料１に含まれる結晶性熱可塑樹脂に対して、結晶化度を測定する。結晶化度測定ステップＳ１０では、結晶化度測定装置１０のラマン分光部１１が、導光部３３を介して樹脂含有材料１に向けて照射光を照射し、樹脂含有材料１から発光されるラマン散乱光を導光部３３を介して受光する。
【００５５】
加圧加熱調整ステップＳ３３は、制御部１２が、結晶化度測定ステップＳ１０で測定した樹脂含有材料１に含まれる結晶性熱可塑樹脂の結晶化度に基づいて、加圧加熱処理を調整するステップである。加圧加熱調整ステップＳ３３では、具体的には、制御部１２が、結晶化度測定ステップＳ１０で測定した樹脂含有材料１に含まれる結晶性熱可塑樹脂の結晶化度が所望の結晶化度と比較して高いか低いか、もしくはどの程度の差があるかに応じて、所望の結晶化度に近づける方向に、加熱部３２の加熱温度を調整する。
【００５６】
加圧加熱終了判定ステップＳ３４は、制御部１２が、樹脂含有材料１の加圧加熱処理を終了するか否かを判定するステップである。加圧加熱終了判定ステップＳ３４では、具体的には、制御部１２が、樹脂含有材料１に含まれる結晶性熱可塑樹脂の結晶化度が所望の結晶化度を含む所定の領域内にあると判定した場合、樹脂含有材料１の加圧加熱処理を終了すると判定して、図５のフローチャートのＹｅｓに進む。加圧加熱終了判定ステップＳ３４では、一方、制御部１２が、樹脂含有材料１に含まれる結晶性熱可塑樹脂の結晶化度が所望の結晶化度を含む所定の領域から外れていると判定した場合、樹脂含有材料１に含まれる結晶性熱可塑樹脂の結晶化度を再調整する必要があると判定して、樹脂含有材料１の加圧加熱処理を終了しないと判定して、図５のフローチャートのＮｏに進む。
【００５７】
結晶化度測定ステップＳ１０及び加圧加熱調整ステップＳ３３は、加圧加熱終了判定ステップＳ３４において加圧加熱処理を終了すると判定するまで、すなわち、樹脂含有材料１に含まれる結晶性熱可塑樹脂の結晶化度が所望の結晶化度を含む所定の領域内にあると判定するまで、繰り返し実行する。このような処理を施すため、所望の結晶化度を有する結晶性熱可塑樹脂を含む樹脂含有材料１を得ることができる。
【００５８】
第２の実施形態に係る樹脂含有材料製造装置３０及び樹脂含有材料製造方法は、上記した第２の実施形態に係る結晶化度測定装置１０及び結晶化度測定方法をそれぞれ有するため、当然に、ラマン分光法を用いて、樹脂含有材料１の分子構造に起因する分子振動に影響を受けない低波数スペクトルの強度に基づいて結晶化度を算出するので、結晶性熱可塑樹脂に加えて結晶性熱可塑樹脂以外の材料を含む場合であっても、結晶化度を容易にかつ精度よく算出することができる。また、第２の実施形態に係る樹脂含有材料製造装置３０及び樹脂含有材料製造方法は、導光部３３を介して、加圧加熱ヘッドに例示される加圧部３１及び加熱部３２で加圧及び加熱処理中の樹脂含有材料１に対して、ラマン分光部１１によるラマン分光処理をすることができるため、結晶化度を加圧中にリアルタイムで算出することができる。また、第２の実施形態に係る樹脂含有材料製造装置３０及び樹脂含有材料製造方法は、このため、測定した結晶化度に応じて加圧及び加熱処理中に加熱を調整することができるので、１回の一連の製造工程で、所望の結晶化度の結晶性熱可塑樹脂を含む樹脂含有材料１を得ることができる。
【００５９】
［第３の実施形態］
図６は、本発明の第３の実施形態に係る、結晶化度測定装置１０を含む樹脂含有材料製造装置４０を示す図である。第３の実施形態に係る樹脂含有材料製造装置４０は、第１の実施形態に係る樹脂含有材料製造装置２０及び第２の実施形態に係る樹脂含有材料製造装置３０と同様に、結晶化度測定装置１０を含む。第３の実施形態に係る樹脂含有材料製造装置４０は、第１の実施形態に係る樹脂含有材料製造装置２０と同様の構成に第１の実施形態と同一の符号群を用い、第２の実施形態に係る樹脂含有材料製造装置３０と同様の構成に第２の実施形態と同一の符号群を用い、その詳細な説明を省略する。
【００６０】
樹脂含有材料製造装置４０は、図６に示すように、密封加圧加熱装置４１と、結晶化度測定装置１０と、導光部３３と、を有する。密封加圧加熱装置４１は、結晶性熱可塑樹脂を含む樹脂含有材料１を密封状態で加圧しながら加熱するものであり、具体的には、内部を気体で高圧化することで加圧しながら加熱するオートクレーブ装置が例示される。
【００６１】
第３の実施形態に係る結晶化度測定装置１０は、第１の実施形態に係る結晶化度測定装置１０において、制御部１２が、樹脂含有材料製造装置２０の各部である材料供給部２１、加圧部２２、加熱部２３並びに再加熱部２４を一括して制御することに代えて、樹脂含有材料製造装置４０の各部である密封加圧加熱装置４１を一括して制御する点で異なり、その他の構成については同様である。
【００６２】
導光部３３は、第３の実施形態では、結晶化度測定装置１０と密封加圧加熱装置４１の樹脂含有材料１が載置される箇所との間に渡って設けられている。導光部３３は、第３の実施形態では、結晶化度測定装置１０のラマン分光部１１から供給される照射光を、結晶化度測定装置１０から密封加圧加熱装置４１の内部に載置された樹脂含有材料１の表面に向かって導光し、樹脂含有材料１に向けて照射するように設けられている。また、導光部３３は、第３の実施形態では、この照射光に応じて樹脂含有材料１に含まれる結晶性熱可塑樹脂から発光されるラマン散乱光を、密封加圧加熱装置４１の外部に設けられた結晶化度測定装置１０のラマン分光部１１に向かって導光し、分光器及び検出器を経て、結晶化度測定装置１０のラマン分光部１１が、ラマン散乱光に基づくラマンスペクトルを検出して電子情報として取り込むことができるように設けられている。第３の実施形態に係る導光部３３は、第２の実施形態と同様のものが例示される。
【００６３】
第３の実施形態に係る結晶化度測定方法及び樹脂含有材料製造方法について説明する。第３の実施形態に係る結晶化度測定方法は、第２の実施形態に係る結晶化度測定方法において、材料供給ステップＳ３１における結晶性熱可塑樹脂を含む樹脂含有材料１の供給先を、水平テーブル１５と加圧部３１の加圧面との間に代えて、密封加圧加熱装置４１の内部の載置位置に変更し、加圧加熱開始ステップＳ３２及び加圧加熱調整ステップＳ３３を実行する主体を、加圧部３１及び加熱部３２に代えて、密封加圧加熱装置４１に変更したものであり、その他の構成は同様である。
【００６４】
第３の実施形態に係る樹脂含有材料製造装置４０及び樹脂含有材料製造方法は、以上のような構成を有するので、オートクレーブ装置に例示される密封加圧加熱装置４１を用いる場合であっても、第２の実施形態に係る樹脂含有材料製造装置３０及び樹脂含有材料製造方法と同様の作用効果が得られる。
【符号の説明】
【００６５】
１  樹脂含有材料
１０  結晶化度測定装置
１１  ラマン分光部
１２  制御部
１３  解析部
１５  水平テーブル
２０，３０，４０  樹脂含有材料製造装置
２１  材料供給部
２２，３１  加圧部
２３，３２  加熱部
２４  再加熱部
３３  導光部
４１  密封加圧加熱装置
【図１】
2020051978.tif 000003
【図２】
2020051978.tif 000004
【図３】
2020051978.tif 000005
【図４】
2020051978.tif 000006
【図５】
2020051978.tif 000007
【図６】
2020051978.tif 000008